【事件の表示】
　特願２００３−３９６５０７「シリコンウェーファー搬送治具用ポリエステル樹脂組成物、その製造方法およびそれからなるシリコンウェーファー搬送治具」拒絶査定不服審判事件〔平成１６年８月５日出願公開、特開２００４−２１７８９８〕について、次のとおり審決する。
【結　論】
　本件審判の請求は、成り立たない。
【理　由】
第１．手続の経緯
　本願は、平成１５年１１月２７日の出願（優先権主張　平成１４年１２月２４日）であって、平成２１年８月１７日付けで拒絶理由が提出され、同年１０月２１日に意見書及び手続補正書が提出され、同年１１月１９日付けで拒絶をすべき旨の査定がされ、これに対し、平成２２年２月２５日に拒絶査定不服審判が請求されるとともに手続補正書が提出され、同年４月２１日に手続補正書（方式）（対象書類：審判請求書）が提出され、同年５月１７日付けで前置審査の結果が報告され、当審において平成２３年１２月２１日付けで審尋がされ、平成２４年３月２日に回答書が提出されたものである。
　
第２．補正の却下の決定
［結論］
　平成２２年２月２５日付け手続補正を却下する。
　
［理由］
１．補正の内容
　平成２２年２月２５日付け手続補正（以下、「本件手続補正」という。）は、特許請求の範囲の請求項１の記載について、
「【請求項１】　芳香族ポリエステル樹脂（Ａ）４０〜９５重量部と、芳香族ジカルボン酸またはその低級アルコールジエステルと、１，４−ブタンジオールを主成分とする分子量３００以下の脂肪族ジオールから得られるポリエステル単位とからなる高融点結晶性重合体セグメント（ａ）２０〜９５重量％と、芳香族ジカルボン酸またはその低級アルコールジエステルと、平均分子量６００〜６０００のポリアルキレングリコールから得られる低融点重合体セグメント（ｂ）８０〜５重量％とを主たる構成成分とするポリエーテルエステルブロック共重合体（Ｂ）６０〜５重量部とからなる樹脂組成物であって、下記の方法で測定したシリコンウェーファー表面付着有機物の量が、ノルマル−ヘキサデカン換算で２０００ｐｇ／ｃｍ２以下であり、ＡＳＴＭ　Ｄ７９０に従って測定した曲げ弾性率が８００〜２０００ＭＰａであるシリコンウェーファー搬送治具用ポリエステル樹脂組成物。
　シリコンウェーファー表面付着有機物の量：
（１）前処理
　シリコンウェーファー搬送治具用ポリエステル樹脂組成物を、射出成形により縦１２７ｍｍ、横７６ｍｍ、厚さ２ｍｍの角板試験片に加工する。一方、事前に４インチシリコンウェーファーを、ウェーファーアナライザーのチャンバー内で室温〜４００℃まで約２５℃／分の速度で昇温した後、４００℃で１５分間保持し、その後、室温まで冷却しておく。予めバックグラウンドを測定した４Ｌガラス容器に、クラス１００のケミカル対応クリーンブース内で、試料としてこの角板４枚（試料重量として８０〜９０ｇ）と、上記のように事前に処理した４インチシリコンウェーファーを入れて密封し、６０℃で２時間加温する。室温で３０分放置した後、ウェーファーを取り出し、ウェーファーアナライザーにセットする。ウェハーアナライザーの条件は以下のとおり。
　・チャンバー温度と時間：室温〜４００℃（約２５℃／分）
　　　　　　　　　　　　　４００℃で１５分保持。合計３０分捕集。
　・パージガス　　　　　：ヘリウム
　・捕集剤　　　　　　　：Ｔｅｎａｘ−ＴＡ（１００ｍｇ）
（２）測定
　捕集剤Ｔｅｎａｘ−ＴＡ（１００ｍｇ）を次の条件で処理し、ＧＣ／ＭＳ分析する。
　・熱脱離装置　　　：ＴＤＳＡ＋ＣＩＳ４＋ＣＴＳ（Ｇｅｒｓｔｅｌ）
　・脱着温度×時間　：２８５℃×１５分
　・トラップ温度　　：−１５０℃
　・ＧＣ／ＭＳ　　　：ＧＣ６８９０＋ＭＳＤ５９７３Ｎ（Ａｇｉｌｅｎｔ）
　・カラム　　　　　：ＤＢ−５
　　　　　　　　　　　（３０ｍ×０．２５ｍｍＩＤ，０．２５μｍＦｉｌｍ）
　・昇温　　　　　　：４０℃（８分）〜３００℃（１０℃／分）。
　　　　　　　　　　　１０分保持（トータル４４分）。
（３）定量
　ノルマル−ヘキサデカン換算。定量は、各成分と、トータル有機物量（ＴＯＣ）を求める。」を、
「【請求項１】　芳香族ポリエステル樹脂（Ａ）４０〜９５重量部と、芳香族ジカルボン酸またはそのジメチルエステルと、１，４−ブタンジオールを主成分とする分子量３００以下の脂肪族ジオールから得られるポリエステル単位とからなる高融点結晶性重合体セグメント（ａ）２０〜９５重量％と、芳香族ジカルボン酸またはそのジメチルエステルと、平均分子量６００〜６０００のポリアルキレングリコールから得られる低融点重合体セグメント（ｂ）８０〜５重量％とを主たる構成成分とするポリエーテルエステルブロック共重合体（Ｂ）６０〜５重量部とからなる樹脂組成物であって、下記の方法で測定したシリコンウェーファー表面付着有機物の量が、ノルマル−ヘキサデカン換算で２０００ｐｇ／ｃｍ２以下、かつシリコンウェーファー表面付着有機物の内、３，５−ビス−ターシャリーブチル−４−ヒドロキシトルエン、２，６−ジ−ターシャリーブチル−４−ヒドロキシ−４−メチル−２，５−シクロヘキサジエン−１−オン、２，６−ジ−ターシャリーブチル−２，５−シクロヘキサジエン−１，４−ジオン、および２，６−ジ−ターシャリーブチル−２，５−シクロヘキサジエン−４−メチレン−１−オンの合計量が、ｎ−ヘキサデカン換算で２００ｐｇ／ｃｍ２以下であり、ＡＳＴＭ　Ｄ７９０に従って測定した曲げ弾性率が８００〜２０００ＭＰａであるシリコンウェーファー搬送治具用ポリエステル樹脂組成物。
　シリコンウェーファー表面付着有機物の量：
（１）前処理
　シリコンウェーファー搬送治具用ポリエステル樹脂組成物を、射出成形により縦１２７ｍｍ、横７６ｍｍ、厚さ２ｍｍの角板試験片に加工する。一方、事前に４インチシリコンウェーファーを、ウェーファーアナライザーのチャンバー内で室温〜４００℃まで約２５℃／分の速度で昇温した後、４００℃で１５分間保持し、その後、室温まで冷却しておく。予めバックグラウンドを測定した４Ｌガラス容器に、クラス１００のケミカル対応クリーンブース内で、試料としてこの角板４枚（試料重量として８０〜９０ｇ）と、上記のように事前に処理した４インチシリコンウェーファーを入れて密封し、６０℃で２時間加温する。室温で３０分放置した後、ウェーファーを取り出し、ウェーファーアナライザーにセットする。ウェハーアナライザーの条件は以下のとおり。
　・チャンバー温度と時間：室温〜４００℃（約２５℃／分）
　　　　　　　　　　　　　４００℃で１５分保持。合計３０分捕集。
　・パージガス　　　　　：ヘリウム
　・捕集剤　　　　　　　：Ｔｅｎａｘ−ＴＡ（１００ｍｇ）
（２）測定
　捕集剤Ｔｅｎａｘ−ＴＡ（１００ｍｇ）を次の条件で処理し、ＧＣ／ＭＳ分析する。
　・熱脱離装置　　　：ＴＤＳＡ＋ＣＩＳ４＋ＣＴＳ（Ｇｅｒｓｔｅｌ）
　・脱着温度×時間　：２８５℃×１５分
　・トラップ温度　　：−１５０℃
　・ＧＣ／ＭＳ　　　：ＧＣ６８９０＋ＭＳＤ５９７３Ｎ（Ａｇｉｌｅｎｔ）
　・カラム　　　　　：ＤＢ−５
　　　　　　　　　　　（３０ｍ×０．２５ｍｍＩＤ，０．２５μｍＦｉｌｍ）
　・昇温　　　　　　：４０℃（８分）〜３００℃（１０℃／分）。
　　　　　　　　　　　１０分保持（トータル４４分）。
（３）定量
　ノルマル−ヘキサデカン換算。定量は、各成分と、トータル有機物量（ＴＯＣ）を求める。」とする補正を含むものである。
　
２．補正の目的について
　本件手続補正は、以下の補正事項を含むものである。
　
　補正事項１）「低級アルコールジエステル」を「ジメチルエステル」に変更する補正事項
　
　補正事項２）「下記の方法で測定したシリコンウェーファー表面付着有機物の量が、ノルマル−ヘキサデカン換算で２０００ｐｇ／ｃｍ２以下であり」を、「下記の方法で測定したシリコンウェーファー表面付着有機物の量が、ノルマル−ヘキサデカン換算で２０００ｐｇ／ｃｍ２以下、かつシリコンウェーファー表面付着有機物の内、３，５−ビス−ターシャリーブチル−４−ヒドロキシトルエン、２，６−ジ−ターシャリーブチル−４−ヒドロキシ−４−メチル−２，５−シクロヘキサジエン−１−オン、２，６−ジ−ターシャリーブチル−２，５−シクロヘキサジエン−１，４−ジオン、および２，６−ジ−ターシャリーブチル−２，５−シクロヘキサジエン−４−メチレン−１−オンの合計量が、ｎ−ヘキサデカン換算で２００ｐｇ／ｃｍ２以下であり」に変更する補正事項
　
　補正事項１）は、願書に最初に添付した明細書の参考例の記載に基づき、低級アルコールエステルを下位概念化して、メチルエステルに限定するものである。
　また、補正事項２）は、補正前の請求項７の記載に基づき、シリコンウェーファー表面付着有機物の量について限定するものである。
　
　したがって、補正事項１）および２）は、いずれも願書に最初に添付した明細書に記載した事項の範囲内においてしたものであって、平成１８年法律第５５号附則第３条第１項の規定によりなお従前の例によるとされた同法による改正前の特許法（以下、単に「特許法」という。）第１７条の２第４項第２号に掲げる、特許請求の範囲の減縮を目的とするものに該当する。
　
３．独立特許要件について
　本件手続補正は、特許法第１７条の２第４項第２号に掲げる、特許請求の範囲の減縮を目的とするものであるから、特許法第１７条の２第５項において準用する同法第１２６条第５項の規定に適合する補正であるかについて、以下に検討する。
　
３−１．補正発明
　本願の請求項１に係る発明（以下、「補正発明」という。）は、平成２２年２月２５日付け手続補正書により補正された明細書（以下、「本願明細書」という。）及び特許請求の範囲の記載からみて、その特許請求の範囲の請求項１に記載された事項により特定される以下のとおりのものである。
　
「【請求項１】　芳香族ポリエステル樹脂（Ａ）４０〜９５重量部と、芳香族ジカルボン酸またはそのジメチルエステルと、１，４−ブタンジオールを主成分とする分子量３００以下の脂肪族ジオールから得られるポリエステル単位とからなる高融点結晶性重合体セグメント（ａ）２０〜９５重量％と、芳香族ジカルボン酸またはそのジメチルエステルと、平均分子量６００〜６０００のポリアルキレングリコールから得られる低融点重合体セグメント（ｂ）８０〜５重量％とを主たる構成成分とするポリエーテルエステルブロック共重合体（Ｂ）６０〜５重量部とからなる樹脂組成物であって、下記の方法で測定したシリコンウェーファー表面付着有機物の量が、ノルマル−ヘキサデカン換算で２０００ｐｇ／ｃｍ２以下、かつシリコンウェーファー表面付着有機物の内、３，５−ビス−ターシャリーブチル−４−ヒドロキシトルエン、２，６−ジ−ターシャリーブチル−４−ヒドロキシ−４−メチル−２，５−シクロヘキサジエン−１−オン、２，６−ジ−ターシャリーブチル−２，５−シクロヘキサジエン−１，４−ジオン、および２，６−ジ−ターシャリーブチル−２，５−シクロヘキサジエン−４−メチレン−１−オンの合計量が、ｎ−ヘキサデカン換算で２００ｐｇ／ｃｍ２以下であり、ＡＳＴＭ　Ｄ７９０に従って測定した曲げ弾性率が８００〜２０００ＭＰａであるシリコンウェーファー搬送治具用ポリエステル樹脂組成物。
　シリコンウェーファー表面付着有機物の量：
（１）前処理
　シリコンウェーファー搬送治具用ポリエステル樹脂組成物を、射出成形により縦１２７ｍｍ、横７６ｍｍ、厚さ２ｍｍの角板試験片に加工する。一方、事前に４インチシリコンウェーファーを、ウェーファーアナライザーのチャンバー内で室温〜４００℃まで約２５℃／分の速度で昇温した後、４００℃で１５分間保持し、その後、室温まで冷却しておく。予めバックグラウンドを測定した４Ｌガラス容器に、クラス１００のケミカル対応クリーンブース内で、試料としてこの角板４枚（試料重量として８０〜９０ｇ）と、上記のように事前に処理した４インチシリコンウェーファーを入れて密封し、６０℃で２時間加温する。室温で３０分放置した後、ウェーファーを取り出し、ウェーファーアナライザーにセットする。ウェハーアナライザーの条件は以下のとおり。
　・チャンバー温度と時間：室温〜４００℃（約２５℃／分）
　　　　　　　　　　　　　４００℃で１５分保持。合計３０分捕集。
　・パージガス　　　　　：ヘリウム
　・捕集剤　　　　　　　：Ｔｅｎａｘ−ＴＡ（１００ｍｇ）
（２）測定
　捕集剤Ｔｅｎａｘ−ＴＡ（１００ｍｇ）を次の条件で処理し、ＧＣ／ＭＳ分析する。
　・熱脱離装置　　　：ＴＤＳＡ＋ＣＩＳ４＋ＣＴＳ（Ｇｅｒｓｔｅｌ）
　・脱着温度×時間　：２８５℃×１５分
　・トラップ温度　　：−１５０℃
　・ＧＣ／ＭＳ　　　：ＧＣ６８９０＋ＭＳＤ５９７３Ｎ（Ａｇｉｌｅｎｔ）
　・カラム　　　　　：ＤＢ−５
　　　　　　　　　　　（３０ｍ×０．２５ｍｍＩＤ，０．２５μｍＦｉｌｍ）
　・昇温　　　　　　：４０℃（８分）〜３００℃（１０℃／分）。
　　　　　　　　　　　１０分保持（トータル４４分）。
（３）定量
　ノルマル−ヘキサデカン換算。定量は、各成分と、トータル有機物量（ＴＯＣ）を求める。」
　
３−２．刊行物及び刊行物の記載事項
　特開２０００−７２９５９号公報（以下、「刊行物１」という。）には、次の記載がある。
　
ア．「【請求項１】  芳香族ポリエステル樹脂（Ａ）１００重量部に対して、チタンが元素量として５０〜４００ｐｐｍとなる量のチタン化合物（Ｂ）と、スズが元素量として２０〜３００ｐｐｍとなる量のスズ化合物（Ｃ）と、ヒンダードフェノール系酸化防止剤（Ｄ）０．０１〜１重量部とを配合してなる芳香族ポリエステル樹脂組成物（Ｘ）４０〜９５重量％、および芳香族ジカルボン酸またはそのエステル形成性誘導体と、１，４−ブタンジオールを主成分とする分子量３００以下の脂肪族ジオールとから構成されるポリエステル単位からなる高融点結晶性重合体セグメント（ａ）１５〜８５重量％と、芳香族ジカルボン酸またはそのエステル形成性誘導体と、平均分子量６００〜６０００のポリアルキレングリコールとから構成される単位からなる低融点重合体セグメント（ｂ）８５〜１５重量％とを主たる構成成分とするポリエーテルエステルブロック共重合体（Ｅ）１００重量部に対して、チタンが元素量として５０〜４００ｐｐｍとなる量のチタン化合物（Ｂ）と、スズが元素量として２０〜３００ｐｐｍとなる量のスズ化合物（Ｃ）と、ヒンダードフェノール系酸化防止剤（Ｄ）０．０１〜１重量部とを配合してなるポリエーテルエステルブロック共重合体組成物（Ｙ）６０〜５重量％からなり、ＡＳＴＭ  Ｄ７９０にしたがって測定した曲げ弾性率が１００００〜２００００ｋｇ／ｃｍ２の範囲であることを特徴とするハウジング用ポリエステル樹脂組成物。」（特許請求の範囲の請求項１）
　
イ．「本発明のハウジング用ポリエステル樹脂組成物は、射出成形性に優れ、高い機械的強度と耐衝撃性ならびに適度な硬さと適度なクッション性を有し、しかも揮発性ガス発生量が低く抑えられているという特性を発揮する。したがって、本発明のハウジング用ポリエステル樹脂組成物は、上記の特性を生かした種々の用途、例えばシリコンウェハーを搬送するための容器の本体、蓋、押さえ、キャリア、受け具などに代表されるハウジング用途のほか、精密機器や電子・電気機器のハウジング用途などに極めて有用である。」（段落［００４９］）
　
　特開２０００−２１８６６８号公報（以下、「刊行物２」という。）には、次の記載がある。
　
ウ．「【請求項１】  加熱筒に溶融した熱可塑性樹脂から発生するガス成分を排出するベント孔を備えるベント式射出成形機を用いて半導体搬送用冶具を成形することを特徴とする半導体搬送用冶具の製造方法。」（特許請求の範囲の請求項１）
　
エ．「【課題を解決するたの手段】本発明者は鋭意検討した結果、加熱筒に溶融した熱可塑性樹脂から発生するガス成分を排出するベント孔を備えるベント式射出成形機を用いて、半導体搬送用冶具を成形すると、揮発ガスが非常に低減された半導体搬送用冶具を製造することができることを見出した。さらに、このとき有機物の半導体搬送用冶具表面への滲みだしが被搬送物の表面汚れとして障害を及ぼさない程度にまで少なくなり、この点からも半導体搬送冶具として特に好適であることを見出した。」（段落［０００８］）
　
　特開平１１−１６３１１５号公報（以下、「刊行物３」という。）には、次の記載がある。
　
オ．「【請求項１】  内部温度６０℃の密閉容器内に１２０分間放置した後の該容器内の揮発性有機物量が全材料重量に対して５０ｐｐｍ以下となるように、予め真空加熱処理を施した熱可塑性ポリエステル系エラストマー材料を、内部温度６０℃の密閉容器内に１２０分間放置した後の該容器内の揮発性有機物量が全材料重量に対して５０ｐｐｍ以下となるように射出成形することにより得られることを特徴とするウェーハ押さえ部材。」（特許請求の範囲の請求項１）
　
カ．「本発明のウェーハ押さえ部材を製造するには、上記の熱可塑性ポリエステル系エラストマー材料を射出成形する前に、例えば、１００ｍｍＨｇ以下、好ましくは１０ｍｍＨｇ以下の減圧下、８０℃〜１５０℃での真空加熱処理を該エラストマー材料に５時間から２４時間行って、内部温度６０℃の密閉容器内に１２０分間放置した後の該容器内の揮発性有機物量が全材料重量に対して５０ｐｐｍ以下、好ましくは１０ｐｐｍ以下となるようにしておく。」（段落［００１５］）
　
３−３．刊行物に記載された発明
　刊行物１には、摘示事項アの記載からみて、次の発明（以下、「引用発明」という。）が記載されている。
　
「芳香族ポリエステル樹脂（Ａ）１００重量部に対して、チタンが元素量として５０〜４００ｐｐｍとなる量のチタン化合物（Ｂ）と、スズが元素量として２０〜３００ｐｐｍとなる量のスズ化合物（Ｃ）と、ヒンダードフェノール系酸化防止剤（Ｄ）０．０１〜１重量部とを配合してなる芳香族ポリエステル樹脂組成物（Ｘ）４０〜９５重量％、および芳香族ジカルボン酸またはそのエステル形成性誘導体と、１，４−ブタンジオールを主成分とする分子量３００以下の脂肪族ジオールとから構成されるポリエステル単位からなる高融点結晶性重合体セグメント（ａ）１５〜８５重量％と、芳香族ジカルボン酸またはそのエステル形成性誘導体と、平均分子量６００〜６０００のポリアルキレングリコールとから構成される単位からなる低融点重合体セグメント（ｂ）８５〜１５重量％とを主たる構成成分とするポリエーテルエステルブロック共重合体（Ｅ）１００重量部に対して、チタンが元素量として５０〜４００ｐｐｍとなる量のチタン化合物（Ｂ）と、スズが元素量として２０〜３００ｐｐｍとなる量のスズ化合物（Ｃ）と、ヒンダードフェノール系酸化防止剤（Ｄ）０．０１〜１重量部とを配合してなるポリエーテルエステルブロック共重合体組成物（Ｙ）６０〜５重量％からなり、ＡＳＴＭ  Ｄ７９０にしたがって測定した曲げ弾性率が１００００〜２００００ｋｇ／ｃｍ２の範囲であることを特徴とするハウジング用ポリエステル樹脂組成物。」
　
３−４．対比・判断
　補正発明と引用発明を対比すると、引用発明の「芳香族ポリエステル樹脂組成物（Ｘ）４０〜９５重量％」及び「ポリエーテルエステルブロック共重合体組成物（Ｙ）６０〜５重量％」は、補正発明の「芳香族ポリエステル樹脂（Ａ）４０〜９５重量部」及び「ポリエーテルエステルブロック共重合体（Ｂ）６０〜５重量部」にそれぞれ相当する。
　また、ポリエーテルエステルブロック共重合体の構成モノマーについて、
引用発明の「芳香族ジカルボン酸またはそのエステル形成性誘導体と、１，４−ブタンジオールを主成分とする分子量３００以下の脂肪族ジオールとから構成されるポリエステル単位からなる高融点結晶性重合体セグメント（ａ）１５〜８５重量％」及び「芳香族ジカルボン酸またはそのエステル形成性誘導体と、平均分子量６００〜６０００のポリアルキレングリコールとから構成される単位からなる低融点重合体セグメント（ｂ）８５〜１５重量％」は、補正発明の「芳香族ジカルボン酸またはそのジメチルエステルと、１，４−ブタンジオールを主成分とする分子量３００以下の脂肪族ジオールから得られるポリエステル単位とからなる高融点結晶性重合体セグメント（ａ）２０〜９５重量％」及び「芳香族ジカルボン酸またはそのジメチルエステルと、平均分子量６００〜６０００のポリアルキレングリコールから得られる低融点重合体セグメント（ｂ）８０〜５重量％」にそれぞれ相当する。
　さらに、引用発明の「ＡＳＴＭ  Ｄ７９０にしたがって測定した曲げ弾性率が１００００〜２００００ｋｇ／ｃｍ２の範囲」は、１０ｋｇ/ｃｍ２≒１ＭＰａで換算すると、補正発明の「ＡＳＴＭ　Ｄ７９０に従って測定した曲げ弾性率が８００〜２０００ＭＰａ」と重複一致し、引用発明の「ハウジング用ポリエステル樹脂組成物」は、「ハウジング用」の定義が「シリコンウェハーを搬送するための容器の本体、蓋、押さえ、キャリア、受け具など」（刊行物１の摘示事項イ）であることからみて、補正発明の「シリコンウェーファー搬送治具用ポリエステル樹脂組成物」に相当する。
　
　そうすると、両発明は、「芳香族ポリエステル樹脂（Ａ）４０〜９５重量部と、芳香族ジカルボン酸またはそのジメチルエステルと、１，４−ブタンジオールを主成分とする分子量３００以下の脂肪族ジオールから得られるポリエステル単位とからなる高融点結晶性重合体セグメント（ａ）２０〜９５重量％と、芳香族ジカルボン酸またはそのジメチルエステルと、平均分子量６００〜６０００のポリアルキレングリコールから得られる低融点重合体セグメント（ｂ）８０〜５重量％とを主たる構成成分とするポリエーテルエステルブロック共重合体（Ｂ）６０〜５重量部とからなる樹脂組成物であって、ＡＳＴＭ　Ｄ７９０に従って測定した曲げ弾性率が８００〜２０００ＭＰａであるシリコンウェーファー搬送治具用ポリエステル樹脂組成物。」である点で一致し、次の点で相違する。
　
相違点１：
　補正発明の「芳香族ポリエステル樹脂」及び「ポリエーテルエステルブロック共重合体」は、チタン化合物、スズ化合物、及び、ヒンダードフェノール系酸化防止剤の配合について規定していないのに対して、引用発明の「芳香族ポリエステル樹脂組成物」及び「ポリエーテルエステルブロック共重合体組成物」は、チタン化合物、スズ化合物、及び、ヒンダードフェノール系酸化防止剤を特定量配合している点
　
相違点２：
　補正発明は、「下記の方法で測定したシリコンウェーファー表面付着有機物の量が、ノルマル−ヘキサデカン換算で２０００ｐｇ／ｃｍ２以下、かつシリコンウェーファー表面付着有機物の内、３，５−ビス−ターシャリーブチル−４−ヒドロキシトルエン、２，６−ジ−ターシャリーブチル−４−ヒドロキシ−４−メチル−２，５−シクロヘキサジエン−１−オン、２，６−ジ−ターシャリーブチル−２，５−シクロヘキサジエン−１，４−ジオン、および２，６−ジ−ターシャリーブチル−２，５−シクロヘキサジエン−４−メチレン−１−オンの合計量が、ｎ−ヘキサデカン換算で２００ｐｇ／ｃｍ２以下・・・
シリコンウェーファー表面付着有機物の量：
（１）前処理
　シリコンウェーファー搬送治具用ポリエステル樹脂組成物を、射出成形により縦１２７ｍｍ、横７６ｍｍ、厚さ２ｍｍの角板試験片に加工する。一方、事前に４インチシリコンウェーファーを、ウェーファーアナライザーのチャンバー内で室温〜４００℃まで約２５℃／分の速度で昇温した後、４００℃で１５分間保持し、その後、室温まで冷却しておく。予めバックグラウンドを測定した４Ｌガラス容器に、クラス１００のケミカル対応クリーンブース内で、試料としてこの角板４枚（試料重量として８０〜９０ｇ）と、上記のように事前に処理した４インチシリコンウェーファーを入れて密封し、６０℃で２時間加温する。室温で３０分放置した後、ウェーファーを取り出し、ウェーファーアナライザーにセットする。ウェハーアナライザーの条件は以下のとおり。
　・チャンバー温度と時間：室温〜４００℃（約２５℃／分）
　　　　　　　　　　　　　４００℃で１５分保持。合計３０分捕集。
　・パージガス　　　　　：ヘリウム
　・捕集剤　　　　　　　：Ｔｅｎａｘ−ＴＡ（１００ｍｇ）
（２）測定
　捕集剤Ｔｅｎａｘ−ＴＡ（１００ｍｇ）を次の条件で処理し、ＧＣ／ＭＳ分析する。
　・熱脱離装置　　　：ＴＤＳＡ＋ＣＩＳ４＋ＣＴＳ（Ｇｅｒｓｔｅｌ）
　・脱着温度×時間　：２８５℃×１５分
　・トラップ温度　　：−１５０℃
　・ＧＣ／ＭＳ　　　：ＧＣ６８９０＋ＭＳＤ５９７３Ｎ（Ａｇｉｌｅｎｔ）
　・カラム　　　　　：ＤＢ−５
　　　　　　　　　　　（３０ｍ×０．２５ｍｍＩＤ，０．２５μｍＦｉｌｍ）
　・昇温　　　　　　：４０℃（８分）〜３００℃（１０℃／分）。
　　　　　　　　　　　１０分保持（トータル４４分）。
（３）定量
　ノルマル−ヘキサデカン換算。定量は、各成分と、トータル有機物量（ＴＯＣ）を求める。」と規定しているのに対して、引用発明にはそのような規定はない点
　
　上記相違点１及び２について検討する。
　
相違点１について
　本願明細書の段落［００２０］及び［００２５］には、樹脂の製造方法について、「チタン化合物、スズ化合物およびヒンダードフェノール化合物の存在下にエステル化反応せしめ、得られる反応生成物を重縮合する方法」との記載があり、補正発明においても、樹脂にチタン化合物、スズ化合物、及び、ヒンダードフェノール系酸化防止剤を配合することを排除する事由になく、また、その配合量も設計的事項にすぎないから、相違点１は実質的な相違点ではない。
　
相違点２について
　刊行物１の樹脂組成物は、揮発性ガス発生量が低く抑えられているという特性を有するものであり（摘示事項イ）、シリコンウェーファー搬送治具に用いられる樹脂組成物を低汚染性のものとすることは、当該技術分野におけるごく一般的な課題であるところ、３，５−ビス−ターシャリーブチル−４−ヒドロキシトルエン等のヒンダードフェノール類が揮発性の汚染性物質であることは周知であるから（参考文献１を参照。）、押出機シリンダー部のベント口からの真空脱気処理（刊行物２の摘示事項ウ及びエ）や、１００℃〜１４０℃の温度での脱気処理（刊行物３の摘示事項オ及びカ）を行うことによって、樹脂組成物から汚染性物質を除去するとともに、汚染性物質である「シリコンウェーファー表面付着有機物の量」及び「３，５−ビス−ターシャリーブチル−４−ヒドロキシトルエン、２，６−ジ−ターシャリーブチル−４−ヒドロキシ−４−メチル−２，５−シクロヘキサジエン−１−オン、２，６−ジ−ターシャリーブチル−２，５−シクロヘキサジエン−１，４−ジオン、および２，６−ジ−ターシャリーブチル−２，５−シクロヘキサジエン−４−メチレン−１−オンの合計量」の目標とする値を、それぞれ「２０００ｐｇ／ｃｍ２以下」及び「２００ｐｇ／ｃｍ２以下」に設定することは、汚染性物質の量が少なければ少ないほど上記の課題がより良く達成されることは自明であることを考慮すれば、当業者が容易になし得ることである。
　また、シリコンウェーファー表面付着有機物の量が極めて少ないという本願発明の効果が、予測外の格別優れたものであるとはいえない。
　
・参考文献１：
　分析技術情報誌　ＳＣＡＳ　ＮＥＷＳ　１９９８−Ｉ号、１９９８年１月４日発行、Ｖｏｌ．７、ｐ．８〜１１
（特に、ｐ．８右欄の第１６〜３０行、ｐ．９の表１及び図３。同文献記載の「ＢＨＴ」は、本願発明の「３，５−ビス−ターシャリーブチル−４−ヒドロキシトルエン」と同一の物質であり、ヒンダードフェノール系の抗酸化剤である。）
　
３−５．小括
　したがって、補正発明は、刊行物１〜３に記載された発明に基いて、その出願前にその発明の属する技術の分野における通常の知識を有する者（以下、「当業者」という。）が容易に発明をすることができたものであるから、特許法第２９条第２項の規定により、特許を受けることができない。
　
４．むすび
　以上のとおり、本件手続補正は、特許法第１７条の２第５項において準用する同法第１２６条第５項の規定に適合しないものであるから、同法第１５９条第１項において読み替えて準用する同法第５３条第１項の規定により却下すべきものである。
　
第３．本願発明について
１．本願発明
　平成２２年２月２５日付け手続補正は上記のとおり却下されたので、本願の請求項１に係る発明（以下、「本願発明」という。）は、平成２１年１０月２１日付け手続補正書により補正された特許請求の範囲及び明細書の記載からみて、その特許請求の範囲の請求項１に記載された事項により特定される以下のとおりのものである。
　
「【請求項１】　芳香族ポリエステル樹脂（Ａ）４０〜９５重量部と、芳香族ジカルボン酸またはその低級アルコールジエステルと、１，４−ブタンジオールを主成分とする分子量３００以下の脂肪族ジオールから得られるポリエステル単位とからなる高融点結晶性重合体セグメント（ａ）２０〜９５重量％と、芳香族ジカルボン酸またはその低級アルコールジエステルと、平均分子量６００〜６０００のポリアルキレングリコールから得られる低融点重合体セグメント（ｂ）８０〜５重量％とを主たる構成成分とするポリエーテルエステルブロック共重合体（Ｂ）６０〜５重量部とからなる樹脂組成物であって、下記の方法で測定したシリコンウェーファー表面付着有機物の量が、ノルマル−ヘキサデカン換算で２０００ｐｇ／ｃｍ２以下であり、ＡＳＴＭ　Ｄ７９０に従って測定した曲げ弾性率が８００〜２０００ＭＰａであるシリコンウェーファー搬送治具用ポリエステル樹脂組成物。
　シリコンウェーファー表面付着有機物の量：
（１）前処理
　シリコンウェーファー搬送治具用ポリエステル樹脂組成物を、射出成形により縦１２７ｍｍ、横７６ｍｍ、厚さ２ｍｍの角板試験片に加工する。一方、事前に４インチシリコンウェーファーを、ウェーファーアナライザーのチャンバー内で室温〜４００℃まで約２５℃／分の速度で昇温した後、４００℃で１５分間保持し、その後、室温まで冷却しておく。予めバックグラウンドを測定した４Ｌガラス容器に、クラス１００のケミカル対応クリーンブース内で、試料としてこの角板４枚（試料重量として８０〜９０ｇ）と、上記のように事前に処理した４インチシリコンウェーファーを入れて密封し、６０℃で２時間加温する。室温で３０分放置した後、ウェーファーを取り出し、ウェーファーアナライザーにセットする。ウェハーアナライザーの条件は以下のとおり。
　・チャンバー温度と時間：室温〜４００℃（約２５℃／分）
　　　　　　　　　　　　　４００℃で１５分保持。合計３０分捕集。
　・パージガス　　　　　：ヘリウム
　・捕集剤　　　　　　　：Ｔｅｎａｘ−ＴＡ（１００ｍｇ）
（２）測定
　捕集剤Ｔｅｎａｘ−ＴＡ（１００ｍｇ）を次の条件で処理し、ＧＣ／ＭＳ分析する。
　・熱脱離装置　　　：ＴＤＳＡ＋ＣＩＳ４＋ＣＴＳ（Ｇｅｒｓｔｅｌ）
　・脱着温度×時間　：２８５℃×１５分
　・トラップ温度　　：−１５０℃
　・ＧＣ／ＭＳ　　　：ＧＣ６８９０＋ＭＳＤ５９７３Ｎ（Ａｇｉｌｅｎｔ）
　・カラム　　　　　：ＤＢ−５
　　　　　　　　　　　（３０ｍ×０．２５ｍｍＩＤ，０．２５μｍＦｉｌｍ）
　・昇温　　　　　　：４０℃（８分）〜３００℃（１０℃／分）。
　　　　　　　　　　　１０分保持（トータル４４分）。
（３）定量
　ノルマル−ヘキサデカン換算。定量は、各成分と、トータル有機物量（ＴＯＣ）を求める。」
　
２．原査定の理由の概要
　原審において拒絶査定の理由とされた平成２１年８月１７日付けで通知された拒絶理由の概要は、「本願の請求項に係る発明は、引用例１（特開２０００−７２９５９号公報）、引用例２（特開２０００−２１８６６８号公報）及び引用例３（特開平１１−１６３１１５号公報）に記載された発明に基いて、当業者が容易に発明をすることができたものであるから、特許法第２９条第２項の規定により特許を受けることができない。」との理由を含むものである。
　
３．当審の判断
　そこで、本願発明が、引用例１〜３に記載された発明に基いて、当業者が容易に発明をすることができたものであるかについて検討する。
　
　上記第２．２．で検討したように、補正発明は、本願発明の発明特定事項に限定を加えて減縮したものである。
　そして、上記第２．３．で検討したように、補正発明は、刊行物１〜３に記載された発明に基いて、当業者が容易に発明をすることができたものであり、「刊行物１」〜「刊行物３」は、それぞれ「引用例１」〜「引用例３」に相当するものであるから、本願発明も同様に、引用例１〜３に記載された発明に基いて、当業者が容易に発明をすることができたものである。
　
第４．むすび
　以上のとおり、本願発明は、引用例１〜３に記載された発明に基いて、当業者が容易に発明をすることができたものであるから、特許法第２９条２項の規定により特許を受けることができない。
　したがって、その余の請求項について論及するまでもなく、本願は、原査定の拒絶理由により拒絶すべきものである。
　よって、結論のとおり審決する。